(57)【要約】【課題】ガラス、金属、樹脂などの基材表面に塗布され、親水性の塗膜が形成されたときに、他の物品との接触等により擦られるなどの物理的な力が加わったとしても、高い親水性を示すという親水性に関する耐久性が優れた塗膜を形成することができる親水性コーティング組成物を提供することを目的とする。【解決手段】アルコキシシランと、炭素数１〜４の低級アルコールと、セルロースナノファイバーを含有することを特徴とする親水性コーティング組成物及びシリカ粒子と、水を含有する前記親水性コーティング組成物により解決することができた。【選択図】なし【特許請求の範囲】
【請求項１】
アルコキシシランと、
炭素数１〜４の低級アルコールと、
セルロースナノファイバーを含有することを特徴とする親水性コーティング組成物。
【請求項２】
シリカ粒子と、
水を含有することを特徴とする請求項１に記載の親水性コーティング組成物。
【請求項３】
前記セルロースナノファイバーは、前記アルコキシシランに対して、０．００５重量％〜０．１５重量％配合されていることを特徴とする請求項１又は請求項２に記載の親水性コーティング組成物。
【請求項４】
前記アルコキシシランが０．５重量％〜５重量％配合されていることを特徴とする請求項１から請求項３のいずれかに記載の親水性コーティング組成物。
【発明の詳細な説明】
【技術分野】
【０００１】
本発明は、ガラス、金属、樹脂などの基材表面に塗布され、親水性の塗膜を形成する親水性コーティング組成物に関するものである。
【背景技術】
【０００２】
従来、例えばテトラアルコキシシランなどのアルコキシシランを含有する組成物を用いて、ゾル-ゲル法によって、ガラスや陶器などの無機物からなる基材、及び樹脂、塗料などの有機物からなる基材の表面に親水性を付与するなどの表面改質手段が知られている。
【０００３】
これは、アルコキシシランにおいて、加水分解によりアルコールが離脱し、水酸基同士による脱水縮合反応が進行し高分子量化されることにより、硬化塗膜が形成される。
【０００４】
例えば、特許文献１において、微粒子シリカと、アルコキシシランと、溶媒と、水からなる無機塗料組成物が開示されており、また、その無機塗料組成物を用いてガラス基材にスプレー塗装により塗布して処理を行ったときに、接触角が０〜５°の親水性を示すことが開示されている。
【先行技術文献】
【特許文献】
【０００５】
【特許文献１】特許第３３６７９５３号公報
【発明の概要】
【発明が解決しようとする課題】
【０００６】
しかしながら、引用文献１の組成物では、良好な親水性を有するものの、用途によっては他の物品との接触等により擦られるなどの物理的な力が加わることにより摩耗や裂傷が生じることによって経時的に親水性が低下し、親水性に関する耐久性が乏しいという課題があった。
【０００７】
そこで、本発明において、ガラス、金属、樹脂などの基材表面に塗布され、親水性の塗膜が形成されたときに、他の物品との接触等により擦られるなどの物理的な力が加わったとしても、高い親水性を示すという親水性に関する耐久性が優れた塗膜を形成することができる親水性コーティング組成物を提供することを目的とする。
【課題を解決するための手段】
【０００８】
本発明者らは、親水性コーティング組成物について鋭意研究を重ね、セルロースナノファイバーなどを配合することにより、物理的な力が加わっても耐久性に優れる塗膜を作製することができることを見出し、これらの知見に基づいて本発明に至った。
【０００９】
〔１〕すなわち、本発明は、アルコキシシランと、炭素数１〜４の低級アルコールと、セルロースナノファイバーを含有することを特徴とする親水性コーティング組成物である。
【００１０】
〔２〕そして、シリカ粒子と、水を含有することを特徴とする前記〔１〕に記載の親水性コーティング組成物である。
【００１１】
〔３〕そして、前記セルロースナノファイバーは、前記アルコキシシランに対して、０．００５重量％〜０．１５重量％配合されていることを特徴とする前記〔１〕又は前記〔２〕に記載の親水性コーティング組成物である。
【００１２】
〔４〕そして、前記アルコキシシランが０．５重量％〜５重量％配合されていることを特徴とする前記〔１〕から前記〔３〕のいずれかに記載の親水性コーティング組成物。
【発明の効果】
【００１３】
本発明によれば、ガラス、金属、樹脂などの基材表面に塗布され、親水性の塗膜が形成されたときに、他の物品との接触等により擦られるなどの物理的な力が加わったとしても、高い親水性を示すという親水性に関する耐久性が優れた塗膜を形成することができる。
【発明を実施するための形態】
【００１４】
以下、本発明の親水性コーティング組成物に関する実施形態について詳しく説明する。なお、説明中における範囲を示す表記は、上限と下限を含有するものである。
【００１５】
本発明の親水性コーティング組成物は、アルコキシシランと、（炭素数１〜４の低級アルコールと、セルロースナノファイバーを含有している。少なくともこれら成分を配合した組成物により、後述するように、ガラス、金属、樹脂などの基材表面に塗布され、塗膜作製後に物理的な力が加わっても親水性を継続し得る耐久性に優れた塗膜を作製することができる。
【００１６】
本発明のアルコキシシランは、アルコキシル基を１官能又は２官能以上有するケイ素化合物である。アルコキシシランを配合することにより、ガラス、金属、樹脂などの基材表面との密着性を向上させたり、親水性を付与したり、また、シリカ粒子を配合するときにはそのシリカ粒子と結合するバインダーとして機能したりする。
【００１７】
当該アルコシシランとしては、例えば、１官能のトリメチルメトキシシラン、トリエチルメトキシシラン、トリメチルエトキシシラン及びトリエチルエトキシシランなどや、２官能のジメチルジメトキシシラン、ジエチルジメトキシシラン、ジイソプロピルジメトキシシラン、ジイソブチルジメトキシシラン、ジメチルジエトキシシラン及びジエチルジエトキシシランなどや、３官能のメチルトリメトキシシラン、エチルトリメトキシシラン、ｎ−プロピルトリメトキシシラン、イソプロピルトリメトキシシラン、ｎ−ブチルトリメトキシシラン、イソブチルトリメトキシシラン、ｎ−ヘキシルトリメトキシシラン、ｎ−オクチルトリメトキシシラン、ｎ−デシルトリメトキシシラン、ｎ−ドデシルトリメトキシシラン、ｎ−テトラデシルトリメトキシシラン、ｎ−ヘキサデシルトリメトキシシラン、ｎ−オクタデシルトリメトキシシラン、メチルトリエトキシシラン、エチルトリエトキシシラン、ｎ−プロピルトリエトキシシラン、イソプロピルトリエトキシシラン、ｎ−ブチルトリエトキシシラン、イソブチルトリエトキシシラン、ｎ−ヘキシルトリエトキシシラン、ｎ−オクチルトリエトキシシラン、ｎ−デシルトリエトキシシラン、ｎ−ドデシルトリエトキシシラン、ｎ−テトラデシルトリエトキシシラン、ｎ−ヘキサデシルトリエトキシシラン及びｎ−オクタデシルトリエトキシシランなどや、４官能のテトラメトキシシラン、テトラエトキシシラン、テトラ−ｎ−プロポキシシラン、テトラ−イソプロポキシシラン及びテトラフェノキシシランなどが好ましく、各種基材表面の塗膜を作製したときに硬い塗膜が形成されるために３官能又は４官能の上記アルコシシランがさらに好ましい。このうちの１種又は２種以上を組み合わせて使用することができる。
【００１８】
また、当該アルコシシランとしては、上記１官能から４官能のアルコキシシランの１種又は２種以上を用いて、加水分解及び脱水縮合して得られたアルコキシル基を有する加水分解縮合物も含まれる。例えば、上記１官能から４官能のアルコキシシランの１種又は２種以上に水を加えて、触媒の存在下で撹拌しながら昇温することにより、アルコキシル基の一部を加水分解させるとともに、縮合させることにより得られるものである。縮合度としては平均２〜１０量体であることが好ましい。縮合度がこの範囲であれば、塗膜作成に掛かる時間を短縮できるとともに基材表面に均一な塗膜を形成することができる。
【００１９】
加水分解縮合して得られたアルコキシシランは、市販品として入手可能であり、例えば、テトラエトキシシランの平均５量体であるエチルシリケート４０（コルコート社製）、テトラメトキシシランの部分加水分解縮合物であるＭＳ５１（三菱化学社製、）、テトラメトキシシランの２〜３量体であるＸ−４０−２３０８（信越化学社製）などが用いられる。これら加水分解縮合物であるアルコキシシランは、単独で用いてもよく、また、２種以上併用してもよい。
【００２０】
また、本発明のアルコキシシランの親水性コーティング組成物中における含有割合は、０．５〜５重量％であることが好ましく、１〜３重量％であることが好ましい。当該アルコキシシランの含有割合がこの範囲であると、親水性コーティング組成物を塗布する基材表面に親水性を付与し、さらに、基材表面に均一な塗膜を形成することができる。
【００２１】
本発明のセルロースナノファイバーは、セルロース分子鎖が水素結合及び分子間力によって結合した化合物であるセルロースミクロフィブリル、又はそのセルロースミクロフィブリルを最小単位として複数が集合した集合体であり、その太さが数ｎｍ〜数百ｎｍの名のサイズのものである。また、その長さは数百ｎｍから数μｍに及ぶものである。一般に、セルロースナノファイバーは、天然に存在するセルロース組織を機械的に解繊して得られる。
【００２２】
セルロースナノファイバーは、その太さが数ｎｍ〜数百ｎｍの名のサイズのものであり、比表面積が大きく表面に存在するフリーの水酸基（他と結合していない）が多くなるために、セルロースナノファイバーを配合することにより、アルコキシシランが加水分解することにより生成する水酸基又は各種基材表面との親和性が良好であるために、おおよそ均一で透明な塗膜を作製することができるとともに、塗膜の機械的強度を向上させることができる。市販品としては、粉末状や水分散体であるスラリー状、ペースト状、ゲル状などの形態で入手することができ、レオクリスタ（第一工業製薬社製）、セリッシュ（ダイセルファインケム社製）、セルロースナノファイバー（大王製紙社製）、変性セルロースナノファイバー（日本製紙社製）などが用いられる。
【００２３】
また、当該セルロースナノファイバーの親水性コーティング組成物中における含有割合は、０．００００１〜０．００２５重量％であることが好ましく、０．０００１〜０．００２重量％であることが好ましい。セルロースナノファイバーの含有割合がこの範囲であると、各種基材表面に親水性コーティング組成物を塗布したときに作製される塗膜の物理的力に対する耐久性を向上することができる。
【００２４】
さらに、セルロースナノファイバーは、アルコキシシランに対して、０．００５重量％〜０．１５重量％配合されていることが好ましく、０．０１重量％〜０．１重量％であることが好ましい。セルロースナノファイバーの含有割合がこの範囲であると、各種基材表面に親水性コーティング組成物を塗布したときに作製される塗膜の物理的力に対する耐久性を向上することができる。
【００２５】
本発明の炭素数１〜４の低級アルコールは、直鎖又は分岐鎖を有する、炭素数が１〜４から選ばれる少なくとも一つのアルコール化合物である。炭素数１〜４の低級アルコールを配合することにより、揮発性に優れるために各種基材表面に親水性コーティング組成物を塗布したときに速乾性に優れ、親水性コーティング組成物を均一な分散溶液とすることができる。
【００２６】
当該炭素数１〜４の低級アルコールとしては、例えば、メタノール、エタノール、ｎ−プロピルアルコール、イソプロピルアルコール、ｎ−ブチルアルコール、イソブチルアルコール、ｔｅｒｔ−ブチルアルコールなどが好ましい。このうちの１種又は２種以上を組み合わせて使用することができる。
【００２７】
また、当該炭素数１〜４の低級アルコールの親水性コーティング組成物中における含有割合は、４０〜９０重量％であることが好ましく、５０〜８０重量％であることが好ましい。炭素数１〜４の低級アルコールの含有割合がこの範囲であると、各種基材表面に親水性コーティング組成物を塗布したときに速乾性に優れ、親水性コーティング組成物を均一な分散溶液とすることができる。
【００２８】
必要に応じて、炭素数１〜４の低級アルコール以外のアルコールや酢酸エチルなどのエステル系溶剤、メタノール、エタノール、イソプロパノールなどのアルコール系溶剤、メチルエチルケトン、メチルイソブチルケトンなどのケトン系溶剤などの有機溶剤を配合することができる。炭素数１〜４の低級アルコール以外のアルコールとしては、例えば、エチレングリコールモノイソブチルエーテル、ジプロピレングリコールモノメチルエーテルなどのグリコール系アルコールなどが好ましい。これら有機溶媒を配合することにより、塗膜の残存成分であるアルコキシシラン、セルロースナノファイバー、必要に応じて配合されるシリカ粒子などの配合物を、親水性コーティング組成物を均一に分散し、各種基材表面におおよそ均一な厚みで塗布して塗膜を形成することができる。
【００２９】
また、炭素数１〜４の低級アルコール以外の有機溶媒の親水性コーティング組成物中における含有割合は、５〜４０重量％であることが好ましく、１０〜３０重量％であることが好ましい。炭素数１〜４の低級アルコール以外の有機溶媒の含有割合がこの範囲であると、各種基材表面に親水性コーティング組成物を塗布したときに均一な塗膜を形成することができ、親水性コーティング組成物を均一な分散溶液とすることができる。
【００３０】
シリカ粒子は、粒状の二酸化ケイ素である。当該シリカ粒子を配合することにより、各種基材表面に親水性コーティング組成物を塗布したときに硬く親水性の高い塗膜を形成することができる。
【００３１】
シリカ粒子の平均粒子径は、２〜５０ｎｍであることが好ましく、５〜２０ｎｍであることが好ましい。なお、シリカ粒子の平均粒子径の測定方法としては、レーザー回折・散乱法による粒度分布測定が用いられることが好ましい。
【００３２】
当該シリカ粒子は、粉末状のものを使用することができるし、また、メタノール、イソプロパノール、ジメチルアセトアミド、エチレングリコール、エチレングリコールモノ−ｎ−プロピルエーテル、プロピレングリコールモノメチルエーテル、酢酸エチル、プロピレングリコールモノメチルエーテルアセテート、メチルエチルケトン、メチルイソブチルケトンなどの有機溶媒に分散したシリカゾルを使用することができる。このうちの１種又は２種以上を組み合わせて使用することもできる。
【００３３】
また、本発明の親水性コーティング組成物における当該シリカ粒子の含有割合は、０．１〜５．０重量％であることが好ましく、０．３〜２．０重量％であることが好ましい。当該シリカ粒子の含有割合がこの範囲であると、塗布する基材の処理表面に撥水性を付与することができる。
【００３４】
水は、親水性コーティング組成物における溶媒であり、アルコキシシランを加水分解する材料である。水としては、精製水、工業用水など任意の水を使用することができる。また、水に含有される微量成分も塗膜作製時の硬化性に影響を及ぼさない範囲で含有されていてもよい。
【００３５】
本発明の親水性コーティング組成物中の水の割合は、０．５〜１０重量％であることが好ましく、１〜５重量％であることが好ましい。
【００３６】
本発明の親水性コーティング組成物は、各成分を配合後、室温などで撹拌して調製される。アルコキシシラン、セルロースナノファイバー、炭素数１〜４の低級アルコールなどの配合に際し、任意の順番で配合することもできるし、同時に配合することもできる。
【００３７】
そして、本発明の親水性コーティング組成物は、必要に応じて、酸触媒、塩基性触媒、界面活性剤、紫外線吸収剤、粘度調整剤、着色剤、防腐剤、ｐＨ調整剤などを添加することができる。
【００３８】
本発明の親水性コーティング組成物を各基材に処理する方法は、特に限定されず、スピンコート、ディップコート、ロールコート、フローコート、スプレーコートなどで処理してもよいし、スポンジや布などの治具を用いた手塗などで処理してもよい。その後、溶剤として使用される当該アルコールを自然乾燥させることで塗膜を作製することができ、加熱乾燥による後処理は必要でない。
【実施例】
【００３９】
以下、本発明の実施例について具体的に説明する。なお、本発明は以下の実施例に限定されるものではない。
【００４０】
(実施例1)
テトラエトキシシラン３．０重量％、セルロースナノファイバー(第一工業製薬社製、商品名：レオクリスタ、２重量%水溶液品)０．０３重量%、エタノール７１．９７重量％、エチレングリコールモノイソブチルエーテル１５．０重量％、ジプロピレングリコールモノメチルエーテル５．０重量％、イソプロパノール分散型シリカゾル（日産化学工業社製、商品名：ＩＰＡ−ＳＴ）３．０重量％、水２．０重量％からなる親水性コーティング組成物を得た。
【００４１】
(実施例２)
テトラエトキシシラン１．０重量％、テトラエトキシシラン加水分解重縮合物（コルコート社製、商品名：エチルシリケート４０）０．５重量％、セルロースナノファイバー(第一工業製薬社製、商品名：レオクリスタ、２重量%水溶液品)０．０４重量%、エタノール７３．４６重量％、エチレングリコールモノイソブチルエーテル１０．０重量％、ジプロピレングリコールモノメチルエーテル１０．０重量％、イソプロパノール分散型シリカゾル（日産化学工業社製、商品名：ＩＰＡ−ＳＴ）２．０重量％、水３．０重量％からなる親水性コーティング組成物を得た。
【００４２】
（実施例３）
テトラエトキシシラン０．５重量％、テトラメトキシシラン加水分解重縮合物（三菱化学社製、商品名：MS51）１．５重量％、セルロースナノファイバー(第一工業製薬社製、商品名：レオクリスタ、２重量%水溶液品)０．１重量%、イソプロパノール６８．９重量％、エチレングリコールモノイソブチルエーテル２０．０重量％、イソプロパノール分散型シリカゾル（日産化学工業社製、商品名：ＩＰＡ−ＳＴ）５．０重量％、水４．０重量％からなる親水性コーティング組成物を得た。
【００４３】
（実施例４）
テトラエトキシシラン加水分解重縮合物（コルコート社製、商品名：エチルシリケート４０）１．５重量％、テトラメトキシシラン加水分解重縮合物（信越化学社製、商品名：Ｘ−４０−２３０８）０．５重量％、セルロースナノファイバー(第一工業製薬社製、商品名：レオクリスタ、２重量%水溶液品)０．０７５重量%、エタノール５４．９２５重量％、イソプロパノール２４．５重量%、エチレングリコールモノイソブチルエーテル１０．０重量％、ジプロピレングリコールモノメチルエーテル５．０重量％、イソプロパノール分散型シリカゾル（日産化学工業社製、商品名：ＩＰＡ−ＳＴ）１．５重量％、水２．０重量％からなる親水性コーティング組成物を得た。
【００４４】
（実施例５）
テトラメトキシシランの加水分解重縮合物（三菱化学社製、商品名：MS51）１．０重量％、セルロースナノファイバー(第一工業製薬社製、商品名：レオクリスタ、２重量%水溶液品)０．００５重量%、エタノール７６．９９５重量％、エチレングリコールモノイソブチルエーテル１０．０重量％、ジプロピレングリコールモノメチルエーテル１０．０重量％、イソプロパノール分散型シリカゾル（日産化学工業社製、商品名：ＩＰＡ−ＳＴ）１．０重量％、水１．０重量％からなる親水性コーティング組成物を得た。
【００４５】
（比較例１）
テトラエトキシシラン加水分解重縮合物（コルコート社製、商品名：エチルシリケート４０）１．０重量％、テトラメトキシシラン加水分解重縮合物（三菱化学社製、商品名：MS51）０．５重量％、エタノール７５．５重量％、エチレングリコールモノイソブチルエーテル１０．０重量％、ジプロピレングリコールモノメチルエーテル５．０重量％、イソプロパノール分散型シリカゾル（日産化学工業社製、商品名：ＩＰＡ−ＳＴ）３．０重量％、水５．０重量%からなるコーティング組成物を得た。
【００４６】
（比較例２）
テトラエトキシシラン１．０重量%、テトラメトキシシラン加水分解重縮合物（信越化学社製、商品名：Ｘ−４０−２３０８）１．０重量％、エタノール７５．０重量％、エチレングリコールモノイソブチルエーテル２０．０重量％、水３．０重量％からなるコーティング組成物を得た。
【００４７】
（比較例３）
イソプロパノール７０．０重量％、エチレングリコールモノイソブチルエーテル１０．0重量％、ジプロピレングリコールモノメチルエーテル１０．０重量％、イソプロパノール分散型シリカゾル（日産化学工業社製、商品名：ＩＰＡ−ＳＴ）５．０重量％、水５．０重量%からなるコーティング組成物を得た。
【００４８】
（試験片の作製）
スポンジにしみこませた各コーティング組成物を洗浄済みのポリカーボネート板（50ｍｍ×50ｍｍ）表面に処理し、１日間自然乾燥させて試験板とした。これらの塗膜を付した試験片を用いて、塗膜の外観および親水性の評価を行った。
【００４９】
(外観)
乾燥後の試験板表面の状態を目視により確認し、透明であるものを〇と評価し、ムラが残るとものを×と評価し、〇である塗膜を良好と判断した。
【００５０】
(初期接触角)
試験片の作製直後である初期時に、協和界面科学株式会社のＤｒｏｐＭａｓｔｅｒを用いて、処理したポリカーボネート表面における水に対する接触角をθ／２法により５点測定し、その平均値を求めた。こうして得られた接触角が、１０°未満のものを○、１０°以上のものを×と評価し、○である塗膜を良好と判断した。
【００５１】
(擦り後接触角)
レーヨン７０％、パルプ３０％からなるレンズ用クリーナー紙で処理表面を１００回乾拭きした後、再度水に対する接触角を測定し、初期接触角と同様に評価した。
【００５２】
得られた親水性コーティング組成物及びその組成物により作製された塗膜の物性評価の結果を、一覧にして表１に示す。
【００５３】
【表１】
2018119073.tif 000002
【００５４】
表１に示すように、実施例１〜５の親水性コーティング組成物により作製された塗膜において、はムラなく透明な塗膜を作製することができた。そして、親水性において、初期親水性が１０°未満の接触角となり極めて優れた親水性を示すともに、物理的な力を加えた後でも親水性に関してもほとんど劣化することなく優れた親水性を維持した。このように、親水性に関して塗膜の機械的強度が向上することにより親水性を高いレベルで維持できることが明らかとなった。一方、セルロースナノファイバーが配合されていない比較例に関して、少なくとも物理的な力を加えた後では親水性が劣化しており耐久性に乏しいことが明らかになった。
【００５５】
このように、アルコキシシランと、炭素数１〜４の低級アルコールと、セルロースナノファイバーが配合された処方において、物理的な力を加えた後でも高い親水性を維持することができる塗膜を作製することができることが分かった。このように、とりわけ透明性が確保される必要がある用途、例えば、車のフロントグラス、防犯カメラの防護材などに有用であることが分かった。